(57)【要約】【課題】  防風性と伸張性と伸張回復性を兼ね備え、着用快適性に優れる保温編地を提供する。【解決手段】  単層または２層以上からなる編地であって、少なくとも１層の編地は、Ｓ撚り及びＺ撚りの２種類のポリエステル仮撚捲縮糸を一本ずつ交互に配列して構成されてなり、かつ該仮撚捲縮糸は４０〜７０％の捲縮伸張率を有することを特徴とする保温編地。【選択図】  図１
2010150675.tif 000002
【特許請求の範囲】
【請求項１】
単層または２層以上からなる編地であって、少なくとも１層の編地は、Ｓ撚り及びＺ撚りの２種類のポリエステル仮撚捲縮糸を一本ずつ交互に配列して構成されてなり、かつ該仮撚捲縮糸は４０〜７０％の捲縮伸張率を有することを特徴とする保温編地。
【請求項２】
５０％以上の保温率、９０ｃｃ／ｃｍ２・ｓ以下の通気度、２０〜５０％の縦方向の伸度、及び８５％以上の縦方向の伸張回復率を有することを特徴とする請求項１記載の保温編地。
【請求項３】
保温編地が、１００〜２５０ｇ／ｍ２の目付及び０．５〜１．２ｍｍの厚みを有し、４℃以上の蓄熱保温性を有することを特徴とする請求項１又は２に記載の保温編地。
【請求項４】
編地の表面が全てニットループで構成されていることを特徴とする請求項１〜３のいずれか１項に記載の保温編地。
【請求項５】
保温編地が、蓄熱加工を施され、５℃以上の蓄熱保温性を有することを特徴とする請求項１〜４のいずれか１項に記載の保温編地。
【請求項６】
請求項１〜５のいずれか１項に記載の保温編地を用いてなる繊維製品であって、インナーウエアー、アウターウエアー、およびスポーツウエアーからなる群より選択されることを特徴とする繊維製品。
【発明の詳細な説明】
【技術分野】
【０００１】
本発明は、防風性と伸張性と伸張回復性を兼ね備えた着用快適性の高い保温編地に関するものである。
【背景技術】
【０００２】
従来、丸編地は、柔軟性、フィット性に優れるため、インナーウエアー、アウターウエアー、スポーツウエアーなど幅広い分野で使用されている（特許文献１〜３参照）。しかしながら、丸編地は、伸張されるとそのループ構成上組織ズレが発生しやすく、伸張回復性が良くないという問題を有していた。
【０００３】
この問題を改善する方策として、丸編地の編密度を極めて高密度にすることにより、編地の伸張回復性を向上させる方法が提案されている（特許文献４参照）。具体的には、繊度が５０ｄｔｅｘ以下の細糸を用いて、４６ゲージ／ｉｎｃｈの特殊な高密度編機を用いて、ニードルループ数が５０００個／（２．５４ｃｍ）２以上と超高密度な編地が開示されている。しかしながら、この編地を高密度にすると、伸張回復性は良くなる傾向にあるが、伸張性（伸度）は一般的に低下する。
【０００４】
一方、保温性を向上させる方策として、布帛を高密度にして通気性を下げ、防風性を付与する方法がある。例えば、高収縮ポリエステル糸を用いてなる織編物であって、織編地にした後に経方向及び／又は緯方向の乾熱１６０℃における寸法変化率を−６０％〜−１５％に縮めて高密度にするポリエステル高収縮織編物が開示されている（特許文献５参照）。しかしながら、この方法では、ポリエステル糸を熱で収縮させて織編物を高密度にするため、得られる織編物の伸張性は期待できない。
【０００５】
また、単層または２層以上からなる編地であって、少なくとも外層が単糸繊度０．２〜３．０ｄｔｅｘの繊維から構成され、該編地の少なくとも１層が縦方向４５個／ｉｎｃｈ以上のかつ横方向４５個／ｉｎｃｈ以上の編密度を有し、該編地の通気度が５〜５０ｃｃ／ｃｍ２・ｓｅｃであって、吸水加工が施されていることを特徴とする保温編地が提案されている（特許文献６参照）。しかしながら、この編地は高密度なので保温性には優れるが、この方法によっても期待する伸張性は得られない。そのため、伸張性を付与するためには、スパンデックス等の伸縮糸を用いる必要があった。
【０００６】
しかしながら、スパンデックス糸を使用すると、工程が複雑になり、また工程管理が難しくなりトラブルが起こりやすい。また、スパンデックス糸を使って縮めた編地は締め付け感が強く、強度な運動を行うときは筋肉をサポートして肉離れ等の防止に有効であるが、それほど強い運動を必要としない一般的な使用目的には、締め付け感は不快に感じるものであった。
【０００７】
【特許文献１】特開２０００−２０７３１９号公報
【特許文献２】実用新案登録第２５６７４３８号公報
【特許文献３】特開２０００−８２５２号公報
【特許文献４】特開２００６−３２８５６７号公報
【特許文献５】特開２００３−８２５５２号公報
【特許文献６】特開２００２−３６３８４３号公報
【発明の開示】
【発明が解決しようとする課題】
【０００８】
本発明の目的は、上記従来技術の問題点を解消するために創案されたものであり、その目的は、防風性と伸張性と伸張回復性を兼ね備え、着用快適性に優れる保温編地を提供することにある。
【課題を解決するための手段】
【０００９】
本発明者は、上記目的を達成するために鋭意検討した結果、編地を編成するにあたり、単層または２層以上からなる編地の少なくとも１層の編地に、Ｓ撚りとＺ撚りの仮撚糸を一本ずつ交互に配列することによって、染色加工工程の精練や染色工程で仮撚トルクが大きく発現して、編地が大きく縮むことを見いだした。更に、仮撚糸に高捲縮仮撚糸を用いることによって、スパンデックス糸を用いなくとも高密度になり、防風性、保温性に満足できる編物を得ることができた。また、出来上がった編物は高い伸張性があるとともに、適度の伸張回復性を持つことも確認できたので、本発明を完成するに至った。
【００１０】
即ち、本発明は、単層または２層以上からなる編地であって、少なくとも１層の編地は、Ｓ撚り及びＺ撚りの２種類のポリエステル仮撚捲縮糸を一本ずつ交互に配列して構成されてなり、かつ該仮撚捲縮糸は４０〜７０％の捲縮伸張率を有することを特徴とする保温編地である。
【００１１】
本発明の保温編地の好ましい態様では、２０〜５０％の保温率、９０ｃｃ／ｃｍ２・ｓ以下の通気度、２０％以上の縦方向の伸度、及び８５％以上の縦方向の伸張回復率を有する。
【００１２】
本発明の保温編地の好ましい態様では、保温編地が、１００〜２５０ｇ／ｍ２の目付、及び０．５〜１．２ｍｍの厚みを有し、４℃以上の蓄熱保温性を有する。
【００１３】
本発明の保温編地の好ましい態様では、編地の表面が全てニットループで構成されている。
【００１４】
本発明の保温編地の好ましい態様では、保温編地が、蓄熱加工を施され、５℃以上の蓄熱保温性を有する。
【００１５】
また、本発明は、上記保温編地を用いてなる繊維製品であって、インナーウエアー、アウターウエアー、およびスポーツウエアーからなる群より選択されることを特徴とする繊維製品である。
【発明の効果】
【００１６】
本発明の保温編地は、単層または２層以上からなる編地の少なくとも１層に、Ｓ撚り及びＺ撚りの仮撚糸を一本ずつ交互に配列させ、さらに仮撚糸に捲縮伸張率が４０〜７０％である高捲縮仮撚糸を用いることで、スパンデックス糸を用いなくとも、仕上りで高密度の編地を得ることができるため、防風性に優れながらも、適度な伸張性と高い伸張回復性を両立させることができ、着用快適性に優れる。さらに、本発明の保温編地は、編地に赤外線吸収剤を含有する樹脂組成物を付着させることにより、蓄熱保温性がさらに向上し、高い保温性をもつ編地を得ることができる。
【発明を実施するための最良の形態】
【００１７】
以下、本発明の保温編地について詳細に説明する。
【００１８】
本発明の保温編地は、単層または２層以上からなり、そのうちの少なくとも一層がＳ撚り及びＺ撚りの２種のポリエステル仮撚捲縮糸を一本ずつ交互に配列して構成されているもの（以下、特徴構成層と言う）であり、該捲縮糸は捲縮伸張率４０〜７０％の高捲縮糸であることを特徴とする。
【００１９】
上記特徴構成層におけるポリエステル仮撚捲縮糸は、図１に示すように、Ｓ撚りの捲縮糸とＺ撚りの捲縮糸がコース方向に一本ずつ交互に配列されるものである。編地は通常、Ｓ撚りだけまたはＺ撚りだけの捲縮糸を使用するが、本発明では、このようにＳ撚り及びＺ撚りの捲縮糸を一本ずつ交互に配列させて使用することにより、ねじれトルクにより糸のループがコース方向に対し左右に傾き、ループが扁平になり経密度が上がることにより、伸縮性が向上し、編地の中の糸密度が高くなり、編目のカバー効果が高くなり防風性が向上する（即ち、通気性が低下する）。
【００２０】
上記特徴構成層におけるポリエステル仮撚捲縮糸は、４０〜７０％、好ましくは４５〜６５％の捲縮伸張率を有することが必要である。捲縮伸張率が上記範囲未満の場合、染色加工での捲縮発現が不十分であり、高い収縮率と伸縮性を得ることが困難になり、それにより捲縮加工糸による編目のカバー効果が十分発現されない恐れがある。一方、捲縮伸張率が上記範囲を越える場合には、編地の風合いが粗硬になり好ましくない。なお、かかる仮撚捲縮糸は、公知の方法により製造でき、仮撚加工の方法としてスピンドル仮撚、フリクションデイスク仮撚、ベルト仮撚が例示され、いずれの仮撚加工法を選択してもよいが、加工速度が低く、高捲縮の仮撚条件を取りやすいスピンドル仮撚が好適に用いられる。本発明では、このように高捲縮糸を使用することにより、編目密度が大きくなり伸張性が向上し、高捲縮糸の伸長回復性が編地に作用する結果、伸長回復性が向上し、さらに高捲縮糸のフィラメント間の空隙が増えるため断熱効果により保温性が向上する。
【００２１】
本発明のポリエステル仮撚捲縮糸の原料となるポリエステル長繊維は、その全構成単位の少なくとも８０％以上がエチレンテレフタレ−トであるポリエステルから構成されるものである。ポリエステルとしては、特に、テレフタル酸又はその機能的誘導体とエチレングリコ−ル又はエチレンオキサイドとから製造されたポリエチレンテレフタレ−トが好ましい。また、ポリエチレンテレフタレ−トは、酸成分としてテレフタル酸又はその機能的誘導体の他に２０モル％未満、好ましくは１０モル％未満のイソフタル酸、アジピン酸、セパチン酸、アゼライン酸、ナフタ−ル酸、Ｐ−オキシ安息香酸、２．５−ジメチルテレフタル酸、ビス（Ｐ−カルボキシフエノキシ）エタン、２．６−ナフタレンジカルボン酸、３．５−ジ（カルボメトキシ）ベンゼンスルホン酸塩又はそれらの機能的誘導体を加えるか、もしくはグリコ−ル成分として、エチレングリコ−ルの他にジエチレングリコ−ル、プロピレングリコ−ル、１．４−ブタンジオ−ル、１．４−ピロキシメチルシクロヘキサン等の２価アルコ−ルを加えた共重合体であってもよい。
【００２２】
また、例えば、難燃性を付与するために芳香族ポリホスホネ−トを加えた共重合体であってもよい。更に、これらの重合体に酸化防止剤、艶消剤、着色剤、染色性向上剤、難燃性向上剤、制電剤等を添加しても差支えない。特に、本発明では、艶消剤として用いる酸化チタンは、赤外線を吸収する効果もあるので、製造上問題ないレベルで多く添加した方が、保温性の点から好ましい。ポリエステルの酸化チタンの含有量は、０．０５〜３．５質量％の範囲が好ましい。酸化チタンの含有量が０．０５質量％未満の場合、赤外線吸収効果は殆ど得られない。一方、酸化チタンの含有量が３．５質量％を超える場合、赤外線吸収能力は高いが、製糸性が極端に悪くなり、得られる糸も毛羽が増えるなど品質も低下しやすくなる。
【００２３】
また、このポリエステル長繊維（単繊維）の断面形状は、通常の丸断面の他、多角断面、多葉断面、偏平断面、中空断面、その他特殊異形断面など、いかなるものでもよい。
【００２４】
本発明の保温編地の特徴構成層を構成する繊維の単糸繊度は、好ましくは、０．３〜３．０ｄｔｅｘ、より好ましくは０．２〜１．５ｄｔｅｘの範囲である。単糸繊度をかかる範囲内とすることにより、編目のカバー性が向上し、防風効果が得られ易くなるとともに吸水性も向上する。単糸繊度が上記範囲未満では、編目のカバー性は向上するものの、編地のピリング性及びスナッギング性が悪化し、好ましくない。一方、単糸繊度が上記範囲を越えると編目のカバー性が低下し、編地に防風性を付与しにくくなるとともに風合が硬くなりすぎる。また、総繊度は特に限定はされないが、風合いの点で３０〜１５０ｄｔｅｘの範囲にあるものが好ましい。
【００２５】
特徴構成層を構成するポリエステル仮撚捲縮糸の形態としては、マルチフィラメントに仮撚捲縮加工を施した仮撚捲縮加工糸や仮撚捲縮加工糸と他の長繊維糸とを複合させた複合加工糸が好ましく使用される。但し、捲縮伸張率が４０〜７０％の高捲縮の仮撚加工糸を使用することが必要である。
【００２６】
特徴構成層を構成するポリエステル仮撚捲縮糸は、例えばスピンドル仮撚方法を用いる場合、次のように製造される。加撚ヒーター及び解撚ヒーターを具備する１段又は２段仮撚加工機においてポリエステル高配向延伸糸又は中間配向糸を仕掛け、紡速によって決定する所定ドローレシオをとり、加撚ヒーター温度１８０℃〜２２０℃で、仮撚数を３５００〜１００００Ｔ／ｍにとり、糸速度８０〜２００ｍ／分で仮撚加工すると、１段仮撚糸が得られる。また、更に解撚ヒーター温度を１５０〜１８０℃の低温で加工した高捲縮の２段仮撚糸を使用してもよい。
【００２７】
高捲縮糸にするために、仮撚数、加撚ヒーター温度、糸速度は、製造中に未解撚や糸切れが問題にならない程度に高い条件をとることが必要である。好適な仮撚数としては、３０００〜４８００Ｔ／ｍであり、更に好適には３５００〜４３００Ｔ／ｍである。好適な加撚ヒーター温度は１８０℃〜２２０℃であり、更に好適には１９０〜２１０℃である。仮撚数及び加撚ヒーター温度は、上記範囲未満であると高捲縮な仮撚糸が得られず、上記範囲より高いと、糸切れや未解撚が発生して操業性が極端に悪くなる。また、製編性をよくするために解撚ヒーターを用いることができるが、高捲縮を維持するためには解撚ヒーターを使わないか、または低温処理に留めておくことが必要である。後者の場合、解撚ヒーター温度は１３０〜１８０℃が好ましく、更に好ましくは１５０℃〜１６０℃である。糸速度は８０〜２００ｍ／分であることが好ましく、更に好ましくは１００〜１５０ｍ／分である。糸速度が８０ｍ／分未満の場合は、生産性が低く実用的でない。一方、糸速度が２００ｍ／分を超える場合は、一般的に市販されているスピンドル仮撚設備では、高捲縮糸を得るのに十分な熱処理を施すことができない。
【００２８】
本発明の保温編地において、少なくとも１層は上記のような特徴構成層で構成されるが、編地の表面が全てニットループで構成されることが必要である。編地の表面がニットループを構成することで、防風性が増し、編地内の空気層の移動を抑えて保温性が向上する。なお、特徴構成層を構成しない層については、構成する繊維の種類、単糸繊度、繊維の形態とも特に限定されるものではない。また、より高い機能を追求するため、特徴構成層を構成しない層において、防風性の向上を目的として高収縮ポリエステルフィラメント糸で構成して、染色加工で編地を更に収縮させて編地密度を高くしたり、または綿やレーヨン等の吸湿性の高い繊維を少なくとも一部に使った糸で構成して、着用快適性を向上させてもよい。
【００２９】
また、本発明の保温編地の編密度は、縦方向及び横方向ともに４０〜９０個／ｉｎｃｈであることが好ましい。４０個／ｉｎｃｈ未満では、希望の目付が確保できなくなり好ましくない。
【００３０】
上記のように構成された本発明の保温編地は、Ｓ撚り及びＺ撚りの高捲縮糸の交互配列により、高い保温性と防風性を有し、具体的には５０％以上の保湿率、及び９０ｃｃ／ｃｍ２・ｓ以下の通気度を持つ。さらに、本発明の保温編地は、高い伸張性と伸張回復性を有し、具体的には２０〜５０％の縦方向の伸度、及び８５％以上の縦方向の伸張回復率を持つ。従って、本発明の保温編地は、高い保温性と防風性を持ちながら、ヒジやヒザ部分の屈曲時の伸びに対する追従性、キックバック性が良好でフィット性が高く、着用時の快適性が高い。本発明の保温編地の保温性については、１００〜２５０ｇ／ｍ２の目付及び０．５〜１．２ｍｍの厚みを有する編地であっても、蓄熱保温性が４℃以上あり、保温性が極めて高い。
【００３１】
本発明の編地の染色加工の方法としては、一般的に丸編地を加工する染色加工設備を使用すればよい。また、本発明の編地は、染色加工工程で収縮して高密度化し、適度の伸張性を発現させる必要があるので、できるだけ張力の掛からない設備及び条件で加工することが好ましい。編地の後加工において、各種の機能性を付与するために、ＳＲ加工などの防汚加工、消臭加工、抗菌、制菌加工、ＵＶカット加工、摩擦溶融加工、静電加工、スキンケア加工などを施しても良い。
【００３２】
また、本発明の編地は、遠赤外線吸収加工等の保温機能がある蓄熱加工を行うことにより、蓄熱保温性がさらに向上し、蓄熱保温性を５℃以上にすることができる。例えば、オルガノゾル系アンチモン酸亜鉛や、酸化ジルコニウム、酸化錫を固溶した酸化インジウム系微粒子等の赤外線吸収能がある物質をパディング法やコーティング、グラビア、捺染等の手法を用いて蓄熱加工することができる。このような赤外線吸収能がある物質の使用量は、物質の種類により蓄熱性能が変化するので、編地の性能を確認しながら適宜調整する。
【００３３】
本発明の保温編地は、防風性と伸張性と伸張回復性を併せ持ち、着用快適性に優れるので、インナーウエアー、アウターウエアー、およびスポーツウエアー等の繊維製品に用いるのに極めて好適である。
【実施例】
【００３４】
以下に、実施例を用いて本発明を詳細に説明するが、本発明はこれらの実施例に限定されるものではない。なお、実施例における各性能評価は、以下の方法により行った。
【００３５】
（１）厚み
ＪＩＳ  Ｌ−１０１８−１９９８  ６．５に準じて編地の厚みを測定した。
（２）編地の密度
ＪＩＳ  Ｌ−１０１８―１９９８に準じて編地の縦方向（Ｔ）密度（個／ｉｎｃｈ）、横方向（Ｗ）密度（個／ｉｎｃｈ）を測定した。
【００３６】
（３）編地の目付
ＪＩＳ  Ｌ−１０９６法に準じて測定した。
（４）縦方向の伸度
ＪＩＳ  Ｌ−１０９６Ｂ法に記載された方法により測定した。
【００３７】
（５）縦方向の伸張回復率
ＪＩＳ  Ｌ−１０９６Ｂ−１法に記載された方法により測定した。
（６）通気度（防風性）
ＪＩＳ  Ｌ−１０１８に記載されたフラジール型通気性試験法により測定した。
【００３８】
（７）捲縮伸長率
適度なテンション調整装置を有するラップリール（周長１．１２５ｍ）を用い、１／１０（ｇ／ｄ）の荷重をかけて８巻きの綛を作る。これをフックにかけ、１００℃の熱水中に無荷重の状態で５分間浸漬し、この試料を熱水中より取り出し湿潤状態のまま（２／１０）×８×２×表示デニールのｇ数の荷重をかけ、１分後の長さａを測定する。
次に、荷重を取り除き、無荷重の状態でフックにかけたまま６０±２℃の乾燥機で３０分間乾燥し、標準状態の試験室に１時間以上放置する。
さらに、（２／１０００）×８×２×表示デニールのｇ数の初荷重をかけ、１分後の長さｂを測る。次いで、下記式により、上記のａ、ｂを用いて捲縮伸長率を算出する。試験回数は２回以上とし、その平均値で表す（小数点以下１桁まで）。
捲縮伸長率（％）＝｛（ａ−ｂ）／ａ｝×１００
【００３９】
（８）保温率
図２に示すカトーテック社製のサーモラボＩＩを用い、２０℃、６５％ＲＨの環境下で、ＢＴ−ＢＯＸのＢＴ板（熱板）を人の皮膚温を想定し３５℃に設定し、その上に試料を置き、熱移動量が平衡になったときの消費電力量Ｗを測定する。また、試料を置かない条件での消費電力量Ｗ０を計測する。以下の式で保温率を計算する。
保温率（％）＝｛（Ｗ０−Ｗ）／Ｗ０｝×１００
ＢＴ板は、サイズ１０ｃｍ×１０ｃｍであるが、試料は２０ｃｍ×２０ｃｍとする。通常は試料を熱板に接触させて測定するが、ここでの保温率は熱板の上に断熱性のある発砲スチロール等のスペーサーを設置して試料との空隙を５ｍｍ設けて計測を行なう。
【００４０】
（９）蓄熱保温性
２０℃、６０％ＲＨの恒温室内において、１０ｃｍ角の穴の開いた鉄板に穴の縁に沿って５ｍｍ幅の両面テープを貼り付けて、穴をふさぐように測定生地を皺にならないように両面テープで貼り付ける。測定生地を貼り付けた側から鉄板の正面１ｍの距離に東芝製５００Ｗ型レフランプＲＦ２２０Ｖ４５０ＷＨＣを設置する。
また、測定生地裏から１ｍの距離に日本電子社製赤外センサー：サーモビュアを設置する。レフランプ照射を開始して約３分後に反対側の測定試料の表面温度を測定して、照射前に比べた生地の上昇温度（℃）を蓄熱保温性として表す。
【００４１】
（実施例１）
酸化チタンを２．０質量％含有する、固有粘度〔η〕＝０．６３５のポリエチレンテレフタレートを、紡糸温度２７５℃、引取り速度３１００ｍ／分で溶融紡糸してモノフィラメントを得て、丸断面の高配向未延伸糸であるポリエステルマルチフィラメントを作製した（総繊度１２５ｄｔｅｘ、フィラメント数７２）。
【００４２】
このマルチフィラメントを、三菱重工製スピンドル仮撚機ＬＳ−６を用いて高捲縮条件で延伸仮撚加工して８４ｄｔｅｘの延伸仮撚糸を得た。仮撚条件は、糸速度１０８ｍ／ｍｉｎ、延伸倍率１．６３４，加撚ヒーター温度２２０℃、スピンドル回転数３９６１００ｒｐｍ、そのときのスピンドル前後の張力Ｔ１及びＴ２は２５ｇ／５０ｇであった。仮撚方向はＳ方向、Ｚ方向のそれぞれを作製した。
【００４３】
この高捲縮糸の捲縮伸張率は５４％であった。その高捲縮糸を３３インチ、２８ゲージのダブルニット機を使い、シリンダー側、ダイヤル側の両方に高捲縮糸を供給して編成した。その際、仮撚方向ＳＺが一本ずつ交互に配列されるように、クリールにＳ糸及びＺ糸を配置した。編組織はノンランスムースとした。出来上がった生機の密度は縦方向７０個／ｉｎｃｈ、横方向３８個／ｉｎｃｈであった。
【００４４】
得られた生機を以下のようにして精練した。
液流染色機（日阪製作所製、ＮＳタイプ；浴比１：１５）を用いて、下記精練処方で処理して、９５℃×３０分で湯洗を３回、次いで水洗を行った。その後、染色機から編地を取り出して遠心脱水した後、シュリンクサーファードライヤー（ヒラノテクシード製）を用いて乾燥（１２０℃×３分）を行なった。
（精練処方）
・里田加工製  ノニゾールＮ，１ｇ／Ｌ
・日華化学製  ネオクリスタル  ＣＧ１０００，０．５ｇ／Ｌ
・ソーダ灰  ０．５ｇ／Ｌ
【００４５】
その後、チャンバー温度１８０℃、処理時間３０秒の条件でヒラノテクシード製ピンテンターを用いて中間セットを行った。その際、テンター幅は編地を引っ張り過ぎないように働き幅を設定し、縦方向にも十分オーバーフィードを掛けて編地が伸びないように注意した。
【００４６】
次に、以下のようにして染色した。
液流染色機（日阪製作所製、ＮＳタイプ；浴比１：１５）を用いて、下記の染色処方で１３０℃×４５分で編地を染色した。次いで、湯洗を３回行った後、水洗して編地を取り出した。
（染色処方）
・酢酸０．２ｇ／Ｌ，ｐＨ＝４に調整
・分散均染剤（明成化学製、ディスパーＮ７００）  ０．５ｇ／Ｌ
・日華化学製  ネオクリスタル  ＧＣ１０００，０．５ｇ／Ｌ
・蛍光染料  ０．２５％ｏｍｆ
【００４７】
染色後、遠心脱水、乾燥（１２０℃×３分）を行ない、下記の仕上処方で仕上げ剤を付与した。仕上げ剤のピックアップは１００％であった。液付け後の乾燥は１２０℃×２分で行った。
（仕上処方）
・高松油脂製  ＳＲ１８００，１．５％ｏｍｆ
・明成化学製  ＨＰ６００，０．５％
【００４８】
その後、最終セットをピンテンター１６０℃×２分の条件で行ない、性量調整し、最終生地を得た。その際にもテンター幅は編地の皺を取る程度の幅として、仕上げた編地を縦横に極力引っ張らない用に注意した。
【００４９】
得られた編地は、編上りに比べて経緯密度が大きく入って、仕上密度が縦方向７９個／ｉｎｃｈ、横方向４５個／ｉｎｃｈと高密度に仕上がった。仕上げ編地の特性（目付、厚み、防風性（通気度）、縦方向の伸度、縦方向の伸張回復率、保温率、蓄熱保温性）を測定した。それらの測定結果を編地の構成とともに表１に示す。
【００５０】
（実施例２）
酸化チタンを２．０質量％含有する、固有粘度〔η〕＝０．６３５のポリエチレンテレフタレートを、紡糸温度２７５℃、引取り速度３１００ｍ／分で溶融紡糸してモノフィラメントを得て、丸断面の高配向未延伸糸であるポリエステルマルチフィラメントを作製した（総繊度：８４ｄｔｅｘ、フィラメント数７２）。
【００５１】
このマルチフィラメントを、三菱重工製スピンドル仮撚機ＬＳ−６を用いて高捲縮条件で延伸仮撚加工して５６ｄｔｅｘの延伸仮撚糸を得た。仮撚条件は、糸速度８８ｍ／ｍｉｎ、加撚ヒーター温度２２０℃、延伸倍率１．５８２、スピンドル回転数３９６１００ｒｐｍであった。仮撚方向はＳ方向、Ｚ方向のそれぞれを作製した。
【００５２】
この高捲縮糸の捲縮伸張率は４８％であった。その高捲縮糸を３３インチ、３２ゲージのダブルニット機を使い、シリンダー側、ダイヤル側の両方に高捲縮糸を供給して編成した。その際、仮撚方向ＳＺが一本ずつ交互に配列されるように、クリールにＳ糸及びＺ糸を配置した。編組織はノンランスムースとした。出来上がった生機の密度は縦方向６６個／ｉｎｃｈ、横方向４３個／ｉｎｃｈであった。
【００５３】
それ以降は実施例１と同様の工程条件にて精練、染色加工を行った。但し、中間セットと最終セットのテンター幅及びオーバーフィード条件は、編地の性量に合わせて引っ張り過ぎないように調整した。編地の構成と特性の測定結果を表１に示す。
【００５４】
（実施例３）
高捲縮仮撚糸に用いるポリエチレンポリテレフタレートの酸化チタン含有率を０．３質量％にした以外は、実施例１と全く同様の工程条件にて仕上げ編地まで作製した。編地の構成と特性の測定結果を表１に示す。
【００５５】
（実施例４）
染色加工の仕上工程で、下記に示す遠赤外線吸収加工を施した以外は実施例１と同様の工程条件にて仕上げ編地を作製した。編地の構成と特性の測定結果を表１に示す。
（加工処方）
・オルガノゾル系アンチモン酸亜鉛赤外線吸収剤      ２０質量部
（平均一次粒子径１５〜２０ｎｍ）
・スルコハク酸ジオクチルナトリウム（界面活性剤）    ４質量部
・工業用水                                        ３６質量部
・アクリル系バインダー（樹脂分５０質量％）        ３６質量部
・メラミン硬化樹脂（樹脂分１００質量％）            ４質量部
（加工方法）
上記加工処方の配合品をボールミルにて２４時間分散させて、更に工業用水で１０倍に希釈して熱線吸収加工液を作成した。実施例１の染色上りの編地をこの液に浸漬して、マングルを用いて生地に対する液付着量７０％で絞り、１１０℃で２分間乾燥して、更に１７０℃で１分間加熱処理した。乾燥及び加熱処理によって編地密度が極力変化しないように、加熱処理のテンター幅及びオーバーフィードを調整して加工した。
【００５６】
（比較例１）
実施例１において、高捲縮仮撚糸の代わりに本発明の捲縮伸張率の範囲より低い通常捲縮の仮撚糸を用いる以外は実施例１と同様に行った。染色加工では生地の染上り性量に合わせてテンター幅及びオーバーフィードを調整した。なお、該通常捲縮仮撚糸の加工条件は以下の通りである。
スピンドル仮撚機（三菱重工製、ＬＳ−６）を用いて、糸速度を１２２ｍ／ｍｉｎ、加撚ヒーター温度を１９０℃、スピンドル回転数を４０３８００ｒｐｍ、解撚ヒーター温度を２００℃に制御した。また、そのときのスピンドル前後の張力Ｔ１及びＴ２は２６ｇ／５６ｇであった。編地の構成と特性の測定結果を表１に示す。
【００５７】
（比較例２）
実施例１において、高捲縮仮撚糸をＳＺ一本ずつ交互配列に使わず、仮撚方向がＺ撚の糸のみを使用して、実施例１と同様に行った。染色加工では生地の性量に合わせてテンター幅及びオーバーフィードを調整した。編地の構成と特性の測定結果を表１に示す。
【００５８】
（比較例３）
比較例１と同様に、高捲縮仮撚糸の代わりに通常捲縮の仮撚糸を用いた。
その通常捲縮糸を３３インチ、２８ゲージのダブルニット機を使い、シリンダー側、ダイヤル側の両方に通常捲縮糸のみを供給して編成した。その際、仮撚方向がＺ撚り糸のみを用いた。編組織は鹿の子とした。その後、実施例１と同様に行ったが、染色加工では生地の性量に合わせてテンター幅及びオーバーフィードを調整した。編地の構成と特性の測定結果を表１に示す。
【００５９】
（比較例４）
実施例４において、高捲縮仮撚糸の代わりに通常捲縮の仮撚糸を用い、さらに、仮撚方向がＺ撚の糸のみを使用した以外は実施例４と同様に行い、遠赤外線吸収加工を施した。尚、染色加工では生地の性量に合わせてテンター幅及びオーバーフィードを調整した。編地の構成と特性の測定結果を表１に示す。
【００６０】
【表１】
2010150675.tif 000003
【００６１】
表１から、実施例１〜３の編地は、高捲縮仮撚糸と仮撚方向ＳＺ一本ずつ交互配列とによって高い保温率、蓄熱保温性、防風性、伸度、伸張回復性を持つことがわかる。また、実施例４の編地のように、遠赤外線加工を施すと、さらに高い蓄熱保温性を得ることができることもわかる。一方、仮撚方向ＳＺ一本ずつ交互配列を採用しているが高捲縮仮撚糸を使用しなかった比較例１は、高い防風性が得られず、伸張回復率及び保温率も低かった。また、高捲縮仮撚糸を使用しているが仮撚糸方向ＳＺ一本ずつ交互配列を使用しなかった比較例２は、高い防風性が得られず、伸度及び保温率も低かった。また、高捲縮仮撚糸を使用せず、仮撚方向ＳＺ一本ずつ交互配列も採用していない比較例３及び４は、高い防風性が得られず、伸張回復率及び保温率も低かった。
【産業上の利用可能性】
【００６２】
本発明の保温編地は、高い防風性、伸張性、伸張回復性、保温性、及び蓄熱保温性を持つので、着用快適性に優れ、インナーウエアー、アウターウエアー、スポーツウエアーなどの幅広い繊維製品に使用するのに有用である。
【図面の簡単な説明】
【００６３】
【図１】本発明の編地のＳＺ撚りの仮撚捲縮糸の一本ずつ交互配列の構成を示す。
【図２】保温率を測定するための装置の説明図である。
【符号の説明】
【００６４】
１  ＢＴ板（熱板）
２  メインヒーター
３  ガイドヒーター
４  ゲージセンサー（温度検出）
１０  ＢＴ−ＢＯＸ
２０  ＢＴ温度中継ボックス
３０  アンプ
４０  積分計
【図２】
2010150675.tif 000004
【図１】
2010150675.tif 000005